(57)【要約】      （修正有）【課題】耐薬品性およびガラスなどの基板（被着体）への密着性にバランスよく優れる硬化膜を形成することが可能な熱硬化性樹脂組成物、および該組成物を用いたインクジェット印刷用のカラーインク、該カラーインクを用いたタッチパネルを提供する。【解決手段】スチレン及び無水マレイン酸構造単位を有する樹脂（Ａ）と、９，９−ビスフェニルフルオレン骨格を有するエポキシ化合物（Ｂ）とを含み、更にはシルセスキオキサン含有エポキシ化合物（Ｄ）を含む熱硬化性組成物。【選択図】なし【特許請求の範囲】
【請求項１】
式（１）および式（２）で表される構造単位を有する樹脂（Ａ）と、式（３）で表されるフルオレン骨格を有するエポキシ化合物（Ｂ）とを含む熱硬化性組成物。
【化１】
2016160420.tif 000022
（式（３）中、「＊」は結合手を示し、また同式中のベンゼン環上の水素原子はシアノ、ハロゲン原子、アルキルまたはメトキシフェニルによって置き換えられていてもよい。）
【請求項２】
樹脂（Ａ）がスチレンと無水マレイン酸との共重合体である、請求項１に記載の熱硬化性組成物。
【請求項３】
さらに、フルオレン骨格およびシルセスキオキサン骨格を有さないエポキシ化合物（Ｃ）を有する、請求項１または２に記載の熱硬化性組成物。
【請求項４】
フルオレン骨格を有するエポキシ化合物（Ｂ）が式（４）で表される化合物である、請求項１〜３のいずれか１項に記載の熱硬化性組成物。
【化２】
2016160420.tif 000023
（式中、Ｒ1は独立して、シアノ、ハロゲン原子またはアルキルを示し、Ｒ2は独立して、水素、アルキルまたはメトキシフェニルを示し、Ｒ3は独立して、２価の有機基を示し、ｎは独立して、０〜４の整数を示し、ｍは独立して、０〜４の整数を示し、ｋは独立して、１〜４の整数を示す。）
【請求項５】
フルオレン骨格を有するエポキシ化合物（Ｂ）が式（５）で表される化合物である、請求項１〜４のいずれか１項に記載の熱硬化性組成物。
【化３】
2016160420.tif 000024
（式中、Ｒ4は独立して、炭素数２〜４のアルキレンを示し、ｊは独立して、０〜４の整数を示し、Ｒ2は独立して、水素、アルキルまたはメトキシフェニルを示す。）
【請求項６】
フルオレン骨格を有するエポキシ化合物（Ｂ）が式（６）で表される化合物である、請求項１〜５のいずれか１項に記載の熱硬化性組成物。
【化４】
2016160420.tif 000025
（式中、ｊは独立して、０〜４の整数を示す。）
【請求項７】
さらに式（７）で表されるシルセスキオキサン（Ｄ）を含む、請求項１〜６のいずれか１項に記載の熱硬化性組成物。
【化５】
2016160420.tif 000026
（式中、Ｒ5は独立して、炭素数１〜４５のアルキル、炭素数４〜８のシクロアルキル、炭素数６〜１４のアリールおよび炭素数７〜２４のアリールアルキルから選択される基であり；炭素数１〜４５のアルキルにおいて、少なくとも１つの水素はフッ素で置き換えられてもよく、隣接しない少なくとも１つの−ＣＨ2−は、−Ｏ−または−ＣＨ＝ＣＨ−で置き換えられてもよく；炭素数６〜１４のアリールおよび炭素数７〜２４のアリールアルキル中のベンゼン環において、少なくとも１つの水素はハロゲンまたは炭素数１〜１０のアルキルで置き換えられてもよく、この炭素数１〜１０のアルキルにおいて、少なくとも１つの水素はフッ素で置き換えられてもよく、また、炭素数１〜１０のアルキルの隣接しない少なくとも１つの−ＣＨ2−は−Ｏ−または−ＣＨ＝ＣＨ−で置き換えられてもよく；アリールアルキル中のアルキルの炭素数は１〜１０であり、隣接しない少なくとも１つの−ＣＨ2−は−Ｏ−で置き換えられてもよく；Ｒ6およびＲ7はそれぞれ独立して、炭素数１〜４のアルキル、シクロペンチル、シクロヘキシルおよびフェニルから選択される基であり；Ｘは独立して、オキシラニル、オキシラニレン、３，４−エポキシシクロヘキシル、オキセタニルまたはオキセタニレンを有する基である。）
【請求項８】
前記式（７）におけるＲ5がシクロヘキシルまたはフェニルであり、Ｘが式(ａ)〜（ｄ）のいずれか１つで表される基である、請求項７に記載の熱硬化性組成物。
【化６】
2016160420.tif 000027
（式（ａ）〜（ｄ）中、「＊」は結合手を示す。）
【請求項９】
前記式（７）におけるＲ5がフェニルであり、Ｒ6およびＲ7がメチルであり、Ｘが式（ｂ）で表される基である、請求項８に記載の熱硬化性組成物。
【請求項１０】
さらに黒色顔料（Ｅ）を有する、請求項１〜９のいずれか１項に記載の熱硬化性組成物。
【請求項１１】
黒色顔料（Ｅ）が、カーボンブラック、アセチレンブラック、ランプブラック、ボーンブラック、黒鉛、鉄黒、アニリンブラック、シアニンブラックおよびチタンブラックから選ばれる少なくとも一つである、請求項１０に記載の熱硬化性組成物。
【請求項１２】
黒色顔料（Ｅ）がカーボンブラックおよびチタンブラックから選ばれる少なくとも一つである、請求項１０に記載の熱硬化性組成物。
【請求項１３】
黒色顔料（Ｅ）の平均粒子径が１０〜３０００ｎｍである、請求項１０〜１２のいずれか１項に記載の熱硬化性組成物。
【請求項１４】
黒色顔料（Ｅ）の平均粒子径が２０〜１５００ｎｍである、請求項１０〜１２のいずれか１項に記載の熱硬化性組成物。
【請求項１５】
黒色顔料（Ｅ）の平均粒子径が３０〜８００ｎｍである、請求項１０〜１２のいずれか１項に記載の熱硬化性組成物。
【請求項１６】
さらに溶剤（Ｆ）を含む、請求項１〜１５のいずれか１項に記載の熱硬化性組成物。
【請求項１７】
インクジェットインクである、請求項１〜１６のいずれか１項に記載の熱硬化性組成物。
【請求項１８】
請求項１〜１７のいずれか１項に記載の熱硬化性組成物を用いて得られる硬化膜。
【請求項１９】
基板と請求項１８に記載の硬化膜とを有する硬化膜付基板。
【請求項２０】
請求項１８に記載の硬化膜および請求項１９に記載の硬化膜付基板から選ばれる少なくとも一つを有する電子部品。
【請求項２１】
光線透過部と光線遮光部とを有する表示装置であって、前記光線遮光部が請求項１８に記載の硬化膜を含む、表示装置。
【発明の詳細な説明】
【技術分野】
【０００１】
本発明は、熱硬化性組成物およびその用途に関する。具体的には、本発明は、熱硬化性組成物、該組成物を用いて得られた硬化膜、該硬化膜付基板、前記硬化膜または硬化膜付基板を有する電子部品、および、表示装置に関する。
【背景技術】
【０００２】
近年、入力装置として、液晶表示装置または有機エレクトロルミネッセンス装置と位置検出装置とを組み合わせたタッチパネル型入力装置が普及している。タッチパネル型入力装置は表示画面上に、指やペンの先を接触させたときに、その接触位置を検出する入力装置である。
【０００３】
タッチパネル型入力装置には各種検出方式が存在し、抵抗膜方式、静電容量方式等がある。例えば、静電容量方式は、ガラス基板上に、ＸおよびＹ電極をマトリックス状に配置した構造を有する装置を用い、指先などが接触することで生じる静電容量の変化を、電流変化として検出する方式である。このような静電容量方式は、近年、小型・モバイル用装置において主流となっている。また、その中でも、カバーガラスとセンサー基板が一体となった構造、いわゆるＯＧＳ（one glass solution）型のタッチパネルが多く用いられている。
【０００４】
一般的に、タッチパネル型入力装置の最表面にはカバーガラス等が設けられ、このカバーガラス等には、光源からの光漏れを抑え、周辺部の配線などを隠すために遮光部（一般的には額縁部とも言われる。）が形成される。遮光部は、その用途のため遮光性が求められ、コストの抑制などから黒色が主流である。また、該遮光部には、タッチパネル型入力装置のデザイン等に応じて、様々な色や模様が施される場合もある。
【０００５】
このような遮光部は、従来では、スクリーン印刷により形成することが一般的であった。しかしながら、スクリーン印刷では、得られる遮光部の厚みを薄くすることは通常できない。このため該遮光部は厚くなり、これにより、得られるタッチパネル型入力装置全体の厚さが増す、製造コストが上がるなどの問題が生じ、さらに、遮光部のエッジ部分の段差で遮光部の周辺に存在する配線を断線させる恐れもあった。
【０００６】
一方、薄膜を形成する技術として、インクジェット印刷が知られている。このインクジェット印刷は、無版方式であり、オンデマンド印刷であり、製造コストを抑えることができるため各分野で使用が望まれている。
【０００７】
このインクジェット印刷には、インクジェット対応のカラーインクが使用され、このようなカラーインクとしては、例えば、特許文献１や２に記載のカラーインクが挙げられる。
【先行技術文献】
【特許文献】
【０００８】
【特許文献１】特開２００９−２２３１２７号公報
【特許文献２】特開２０１１−１２３３３１号公報
【発明の概要】
【発明が解決しようとする課題】
【０００９】
前記ＯＧＳ型のタッチパネルに用いられる遮光部には、該遮光部を形成後に、フォトリソグラフィー法によるＩＴＯ電極の製造工程を行う必要があるため、耐薬品性が求められる。しかし、前記特許文献に記載のカラーインクは、耐薬品性およびガラスなどの基板（被着体）への密着性が劣る傾向にあるため、このような遮光部として使用することができない傾向にあった。
【００１０】
また、電気・電子装置等に用いられる電子部品などの部品には、通常、絶縁膜が用いられている。例えば、前記静電容量方式のタッチパネルの適用例として、ＩＴＯ電極のＸ電極−Ｙ電極間の層間絶縁膜が挙げられる。この絶縁膜にも、前記遮光部と同様に、耐薬品性およびガラスなどの基板（被着体）への密着性が求められる。
【００１１】
本発明の課題は、前記要求に鑑みてなされたものであり、耐薬品性およびガラスなどの基板（被着体）への密着性にバランスよく優れる硬化膜を形成することが可能な熱硬化性樹脂組成物およびその用途を提供することにある。
【課題を解決するための手段】
【００１２】
本発明者らは、前記課題を解決すべく鋭意検討を行った結果、下記構成を有する熱硬化性組成物により前記課題を解決できることを見出し、本発明を完成するに至った。
【００１３】
［１］
式（１）および式（２）で表される構造単位を有する樹脂（Ａ）と、式（３）で表されるフルオレン骨格を有するエポキシ化合物（Ｂ）とを含む熱硬化性組成物。
【００１４】
【化１】
2016160420.tif 000002
（式（３）中、「＊」は結合手を示し、また同式中のベンゼン環上の水素原子はシアノ、ハロゲン原子、アルキルまたはメトキシフェニルによって置き換えられていてもよい。）
【００１５】
［２］
樹脂（Ａ）がスチレンと無水マレイン酸との共重合体である［１］に記載の熱硬化性組成物。
【００１６】
［３］
さらに、フルオレン骨格およびシルセスキオキサン骨格を有さないエポキシ化合物（Ｃ）を有する、［１］または［２］に記載の熱硬化性組成物。
【００１７】
［４］
フルオレン骨格を有するエポキシ化合物（Ｂ）が式（４）で表される化合物である、［１］〜［３］のいずれかに記載の熱硬化性組成物。
【００１８】
【化２】
2016160420.tif 000003
（式中、Ｒ1は独立して、シアノ、ハロゲン原子またはアルキルを示し、Ｒ2は独立して、水素、アルキルまたはメトキシフェニルを示し、Ｒ3は独立して、２価の有機基を示し、ｎは独立して、０〜４の整数を示し、ｍは独立して、０〜４の整数を示し、ｋは独立して、１〜４の整数を示す。）
【００１９】
［５］
フルオレン骨格を有するエポキシ化合物（Ｂ）が式（５）で表される化合物である、［１］〜［４］のいずれかに記載の熱硬化性組成物。
【００２０】
【化３】
2016160420.tif 000004
（式中、Ｒ4は独立して、炭素数２〜４のアルキレンを示し、ｊは独立して、０〜４の整数を示し、Ｒ2は独立して、水素、アルキルまたはメトキシフェニルを示す。）
【００２１】
［６］
フルオレン骨格を有するエポキシ化合物（Ｂ）が式（６）で表される化合物である、［１］〜［５］のいずれかに記載の熱硬化性組成物。
【００２２】
【化４】
2016160420.tif 000005
（式中、ｊは独立して、０〜４の整数を示す。）
【００２３】
［７］
さらに式（７）で表されるシルセスキオキサン（Ｄ）を含む、［１］〜［６］のいずれかに記載の熱硬化性組成物。
【００２４】
【化５】
2016160420.tif 000006
（式中、Ｒ5は独立して、炭素数１〜４５のアルキル、炭素数４〜８のシクロアルキル、炭素数６〜１４のアリールおよび炭素数７〜２４のアリールアルキルから選択される基であり；炭素数１〜４５のアルキルにおいて、少なくとも１つの水素はフッ素で置き換えられてもよく、隣接しない少なくとも１つの−ＣＨ2−は、−Ｏ−または−ＣＨ＝ＣＨ−で置き換えられてもよく；炭素数６〜１４のアリールおよび炭素数７〜２４のアリールアルキル中のベンゼン環において、少なくとも１つの水素はハロゲンまたは炭素数１〜１０のアルキルで置き換えられてもよく、この炭素数１〜１０のアルキルにおいて、少なくとも１つの水素はフッ素で置き換えられてもよく、また、炭素数１〜１０のアルキルの隣接しない少なくとも１つの−ＣＨ2−は−Ｏ−または−ＣＨ＝ＣＨ−で置き換えられてもよく；アリールアルキル中のアルキルの炭素数は１〜１０であり、隣接しない少なくとも１つの−ＣＨ2−は−Ｏ−で置き換えられてもよく；Ｒ6およびＲ7はそれぞれ独立して、炭素数１〜４のアルキル、シクロペンチル、シクロヘキシルおよびフェニルから選択される基であり；Ｘは独立して、オキシラニル、オキシラニレン、３，４−エポキシシクロヘキシル、オキセタニルまたはオキセタニレンを有する基である。）
【００２５】
［８］
前記式（７）におけるＲ5がシクロヘキシルまたはフェニルであり、Ｘが式(ａ)〜（ｄ）のいずれか１つで表される基である、［７］に記載の熱硬化性組成物。
【００２６】
【化６】
2016160420.tif 000007
（式（ａ）〜（ｄ）中、「＊」は結合手を示す。）
【００２７】
［９］
前記式（７）におけるＲ5がフェニルであり、Ｒ6およびＲ7がメチルであり、Ｘが式（ｂ）で表される基である、［８］に記載の熱硬化性組成物。
【００２８】
［１０］
さらに黒色顔料（Ｅ）を有する、［１］〜［９］のいずれかに記載の熱硬化性組成物。
【００２９】
［１１］
黒色顔料（Ｅ）が、カーボンブラック、アセチレンブラック、ランプブラック、ボーンブラック、黒鉛、鉄黒、アニリンブラック、シアニンブラックおよびチタンブラックから選ばれる少なくとも一つである、［１０］に記載の熱硬化性組成物。
【００３０】
［１２］
黒色顔料（Ｅ）がカーボンブラックおよびチタンブラックから選ばれる少なくとも一つである、［１０］に記載の熱硬化性組成物。
【００３１】
［１３］
黒色顔料（Ｅ）の平均粒子径が１０〜３０００ｎｍである、［１０］〜［１２］のいずれかに記載の熱硬化性組成物。
【００３２】
［１４］
黒色顔料（Ｅ）の平均粒子径が２０〜１５００ｎｍである、［１０］〜［１２］のいずれかに記載の熱硬化性組成物。
【００３３】
［１５］
黒色顔料（Ｅ）の平均粒子径が３０〜８００ｎｍである、［１０］〜［１２］のいずれかに記載の熱硬化性組成物。
【００３４】
［１６］
さらに溶剤（Ｆ）を含む、［１］〜［１５］のいずれかに記載の熱硬化性組成物。
【００３５】
［１７］
インクジェットインクである、［１］〜［１６］のいずれかに記載の熱硬化性組成物。
【００３６】
［１８］
［１］〜［１７］のいずれかに記載の熱硬化性組成物を用いて得られる硬化膜。
【００３７】
［１９］
基板と［１８］に記載の硬化膜とを有する硬化膜付基板。
【００３８】
［２０］
［１８］に記載の硬化膜および［１９］に記載の硬化膜付基板から選ばれる少なくとも一つを有する電子部品。
【００３９】
［２１］
光線透過部と光線遮光部とを有する表示装置であって、前記光線遮光部が［１８］に記載の硬化膜を含む、表示装置。
【発明の効果】
【００４０】
本発明によれば、耐薬品性およびガラスなどの基板（被着体）への密着性にバランスよく優れる硬化膜を形成可能な熱硬化性組成物を得ることができる。
また、本発明によれば、ジェッティング性に優れる熱硬化性組成物（カラーインク）、特に、ジェッティング性に優れながらも、遮光性に優れ、かつ、前記効果を奏する硬化膜を形成可能な熱硬化性組成物を得ることができる。
従って、この熱硬化性組成物は、電気・電子装置等に用いられる電子部品などに使用される絶縁膜形成用として、また、タッチパネル型入力装置等の表示装置のカバーガラス等に形成される遮光部（額縁部）形成用として好適に用いられ、性能、耐久性、薄型化、低コスト等の点で優れる電子部品などを容易に得ることができる。
【発明を実施するための形態】
【００４１】
１．熱硬化性組成物
本発明の熱硬化性組成物（以下単に「本発明の組成物」ともいう。）は、特定の樹脂（Ａ）および特定のフルオレン骨格を有するエポキシ化合物（Ｂ）を含有すれば特に限定されない。
本発明の組成物は、このように、樹脂（Ａ）とエポキシ化合物（Ｂ）とを含有するため、耐薬品性およびガラスなどの基板への密着性にバランスよく優れる硬化膜を形成することができる。このような効果は、樹脂（Ａ）とエポキシ化合物（Ｂ）とを同時に使用して初めて見出された効果である。
【００４２】
通常、熱硬化性組成物から得られる硬化膜の耐薬品性は、硬化膜の架橋密度が上がることに伴って向上する。一方で、硬化膜の架橋密度が高くなるような組成物を用いた場合には、硬化膜を形成する際に硬化収縮が起こりやすく、この結果、ガラスなどの基板への十分な密着性を有する硬化膜が得られない。つまり、硬化膜の耐薬品性とガラスなどの基板への密着性とには、トレードオフの関係があり、従来の組成物を用いた場合には、これらの特性を併せ持つ硬化膜は得られなかった。従って、本発明の組成物は、従来の組成物に対し、格段に優れる効果を有し、樹脂（Ａ）と化合物（Ｂ）との相加効果を超えた相乗効果を有する。
【００４３】
特に、本発明の組成物から得られる硬化膜は、配線などを形成する際に行われ得る、エッチング工程やレジスト剥離工程を経た後でも、ガラスなどの基板への密着性に優れる。このため、本発明の組成物から得られる絶縁膜や遮光膜などの硬化膜は、該硬化膜を有する基板上に配線を形成する場合などにも好適に使用することができる。つまり、本発明の組成物を用いることで、予め配線を形成した基板に硬化膜を形成するのみならず、予め硬化膜を形成した基板に配線を形成することもできる。従来の絶縁膜形成用組成物を用いる場合であって、基板上に先に絶縁膜を形成し、その後配線を形成する場合、配線形成後の絶縁膜は、基板への密着性が悪くなり、所望の性能、特に耐久性に優れる電子部品等が得られなかった。一方、本発明の組成物を用いることで、予め硬化膜を形成した基板に配線を形成したとしても、配線形成後の硬化膜は、基板への密着性に優れるため、所望の性能、特に耐久性に優れる電子部品等を得ることができる。従って、本発明の組成物を用いることで、電子部品の製造手順のバリエーションが格段に増え、所望の用途、電子部品の形状等に応じて様々な方法で電子部品を製造することができるため、本発明の組成物は、電子部品の製造において、特に有益である。
【００４４】
さらに本発明の組成物は、前記樹脂（Ａ）とエポキシ化合物（Ｂ）とを含むため、ジェッティング性に優れる。従って、本発明の組成物を用いることで、インクジェット印刷により、所定の場所に、所望の厚さ、特に薄膜の硬化膜を低製造コストで形成することができる。
【００４５】
本発明の組成物には、得られる硬化膜の耐薬品性をより向上させる等の点から、フルオレン骨格およびシルセスキオキサン骨格を有さないエポキシ化合物（Ｃ）、式（７）で表されるシルセスキオキサン（Ｄ）、得られる硬化膜に遮光性を付与させるために黒色顔料（Ｅ）、組成物の粘度を調整する等のために溶剤（Ｆ）を配合してもよい。
【００４６】
本発明の組成物は、必要に応じて、さらに樹脂（Ａ）以外の高分子化合物、界面活性剤、帯電防止剤、カップリング剤、樹脂（Ａ）以外のエポキシ硬化剤、硬化促進剤、ｐＨ調整剤、防錆剤、防腐剤、防黴剤、酸化防止剤、還元防止剤、蒸発促進剤、キレート化剤、黒色以外の顔料または染料を含んでもよい。
【００４７】
１−１．  式（１）および式（２）で表される構造単位を有する樹脂（Ａ）
式（１）および式（２）で表される構造単位を有する樹脂（Ａ）（以下「成分（Ａ）」ともいう。）は、式（１）および（２）で表される構造単位を有すれば特に制限されない。
成分（Ａ）を用いることにより、耐熱性および耐薬品性に優れる硬化膜が得られる。
【００４８】
【化７】
2016160420.tif 000008
【００４９】
成分（Ａ）はスチレンと無水マレイン酸を用いて製造することができ、また、スチレンと、無水マレイン酸と、エチレン性不飽和結合を有する単量体とを用いて製造することもできる。
【００５０】
エチレン性不飽和結合を有する単量体としては、例えば、Ｎ−メチルマレイミド、Ｎ−エチルマレイミド、Ｎ−フェニルマレイミド、Ｎ−シクロヘキシルマレイミド、（メタ）アクリル酸、クロトン酸、α−クロルアクリル酸、けい皮酸、マレイン酸、フマル酸、イタコン酸、シトラコン酸、メサコン酸、ω−カルボキシポリカプロラクトンモノ（メタ）アクリレート、コハク酸モノ［２−（メタ）アクリロイロキシエチル］、マレイン酸モノ［２−（メタ）アクリロイロキシエチル］、シクロヘキセン−３，４−ジカルボン酸モノ［２−（メタ）アクリロイロキシエチル］、トリシクロ［５．２．１．０2,6］デカニル（メタ）アクリレート、ジシクロペンテニル（メタ）アクリレート、ジシクロペンテニルオキシエチル（メタ）アクリレート、ベンジル（メタ）アクリレート、イソボルニル（メタ）アクリレート、シクロヘキシル（メタ）アクリレート、フェニル（メタ）アクリレート、メチルスチレン、ビニルトルエン、クロルメチルスチレン、（メタ）アクリルアミド、メチル（メタ）アクリレート、ブチル（メタ）アクリレート、ポリスチレンマクロモノマー、ポリメチルメタクリレートマクロモノマー、Ｎ−アクリロイルモルホリン、グリシジル（メタ）アクリレート、メチルグリシジル（メタ）アクリレート、３，４−オキシランシクロヘキシルメチル（メタ）アクリレート、３−メチル−３−（メタ）アクリロキシメチルオキセタン、３−エチル−３−（メタ）アクリロキシメチルオキセタン、３−メチル−３−（メタ）アクリロキシエチルオキセタンおよび３−エチル−３−（メタ）アクリロキシエチルオキセタンを挙げることができる。
【００５１】
なお、本明細書において、「（メタ）アクリレート」は、アクリレートとメタクリレートの両者または一方を示す。
【００５２】
成分（Ａ）は、式（２）中の環が開環した構造単位を有する樹脂であってもよく、例えば、式（２）中の環がアルコールにより開環した構造単位を有する、ハーフエステル型の樹脂であってもよい。
この場合、溶解性に優れる成分（Ａ）が得られる等の観点から、成分（Ａ）中の式（２）に対して、前記開環反応に用いられるアルコール中の総ＯＨ基のモル数が１０モル％以上であることが好ましく、３０モル％以上であることがより好ましい。
【００５３】
成分（Ａ）としては、耐薬品性および耐熱に優れる硬化膜が得られる等の観点から、スチレン−無水マレイン酸共重合体が好ましい。
【００５４】
成分（Ａ）の市販品としては、ＳＭＡ１０００、ＳＭＡ２０００、ＳＭＡ３０００、ＳＭＡ  ＥＦ３０、ＳＭＡ  ＥＦ４０、ＳＭＡ  ＥＦ６０、ＳＭＡ  ＥＦ８０、ＳＭＡ１４４０、ＳＭＡ１７３５２、ＳＭＡ２６２５およびＳＭＡ３８４０（商品名：ｃｒａｙ  ｖａｌｌｅｙ社製）などが挙げられる。
【００５５】
これらの成分（Ａ）は、１種の化合物であっても、２種以上の化合物であってもよい。
【００５６】
成分（Ａ）の重量平均分子量は、他の成分との相溶性、および溶剤への溶解性に優れる重合体が得られ、得られる組成物の粘度等の点から、１，０００〜２０，０００が好ましく、２，０００〜１５，０００がより好ましい。
重量平均分子量はゲル浸透クロマトグラフィ（ＧＰＣ）法により測定することができる。
【００５７】
成分（Ａ）において、式（１）と式（２）の割合（式（１）で表される構造単位のモル数／式（２）で表される構造単位のモル数）は、耐熱性および耐薬品性に優れる硬化膜が得られ、他の成分との相溶性および溶剤への溶解性に優れる重合体が得られる等の点から、１／１〜１０／１が好ましく、１／１〜８／１がより好ましい。
前記割合は、例えば、成分（Ａ）の合成の際に用いるスチレンと無水マレイン酸との使用量から判断することができる。
【００５８】
成分（Ａ）は、耐薬品性および耐熱性に優れる硬化膜が得られる等の点から、本発明の組成物の固形分の５〜７０重量％が好ましく、１０〜６０重量％がより好ましい。
なお、本発明における「固形分」とは、本発明の組成物中における、該組成物から溶剤を差し引いた成分の総量のことをいう。
【００５９】
１−２．  式（３）で表されるフルオレン骨格を有するエポキシ化合物（Ｂ）
本発明に用いられるフルオレン骨格を有するエポキシ化合物（Ｂ）（以下「成分（Ｂ）」ともいう。）は、式（３）で表されるフルオレン骨格を有するエポキシ化合物であれば特に限定されない。
【００６０】
【化８】
2016160420.tif 000009
（式（３）中、「＊」は結合手を示し、また同式中のベンゼン環上の水素原子はシアノ、ハロゲン原子、アルキルまたはメトキシフェニルによって置き換えられていてもよい。）
【００６１】
このような成分（Ｂ）を用いることで、耐熱性、耐薬品性およびガラスなどの基板への密着性に優れる硬化膜を得ることができる。
【００６２】
成分（Ｂ）は、耐熱性、耐薬品性およびガラスなどの基板への密着性に優れる硬化膜が得られる等の観点から、式（４）で表される化合物であることが好ましく、式（５）で表される化合物であることがより好ましく、式（６）で表される化合物であることが特に好ましい。
【００６３】
【化９】
2016160420.tif 000010
（式中、Ｒ1は独立して、シアノ、ハロゲン原子またはアルキルを示し、Ｒ2は独立して、水素、アルキルまたはメトキシフェニルを示し、Ｒ3は独立して、２価の有機基を示し、ｎは独立して、０〜４の整数を示し、ｍは独立して、０〜４の整数を示し、ｋは独立して、１〜４の整数を示す。）
【００６４】
【化１０】
2016160420.tif 000011
（式中、Ｒ4は独立して、炭素数２〜４のアルキレンを示し、ｊは独立して、０〜４の整数を示し、Ｒ2は独立して、水素、アルキルまたはメトキシフェニルを示す。）
【００６５】
【化１１】
2016160420.tif 000012
（式中、ｊは独立して、０〜４の整数を示す。）
【００６６】
成分（Ｂ）は、合成して得てもよく、市販品でもよい。
【００６７】
成分（Ｂ）の市販品としては、例えば、ＯＧＳＯＬ  ＰＧ−１００（商品名、大阪ガスケミカル（株）製）、ＯＧＳＯＬ  ＣＧ−５００（商品名、大阪ガスケミカル（株）製）、ＯＧＳＯＬ  ＥＧ−２００（商品名、大阪ガスケミカル（株）製）、ＯＧＳＯＬ  ＥＧ−２５０（商品名、大阪ガスケミカル（株）製）、ＯＧＳＯＬ  ＥＧ−２８０（商品名、大阪ガスケミカル（株）製）が挙げられる。
【００６８】
これらの成分（Ｂ）は１種の化合物であっても、２種以上の化合物であってもよい。
【００６９】
成分（Ｂ）の含有量は、耐熱性、耐薬品性およびガラスなどの基板への密着性に優れる硬化膜が得られる等の点から、本発明の組成物の固形分の５〜６０重量％が好ましく、５〜５０重量％がより好ましい。
【００７０】
１−３．  フルオレン骨格およびシルセスキオキサン骨格を有さないエポキシ化合物（Ｃ）
フルオレン骨格およびシルセスキオキサン骨格を有さないエポキシ化合物（以下「成分（Ｃ）」ともいう。）は成分（Ａ）、成分（Ｂ）、成分（Ｄ）およびアルコキシシラン類以外の、オキシラン基やオキセタン基を有する化合物であれば特に限定されないが、オキシラン基を２つ以上有する化合物が好ましい。
【００７１】
本発明の組成物に、成分（Ｃ）を添加することで、さらに耐熱性、耐薬品性に優れる硬化膜を得ることができる。
【００７２】
なお、本発明において、アクリロイル基またはメタクリロイル基を有していても、オキシラン基またはオキセタン基を有するモノマーからなる重合体は、成分（Ｃ）であり、オキシラン基またはオキセタン基を含むアルコキシシラン類はカップリング剤である。
【００７３】
なお、本明細書では、アクリレートまたはメタクリレートを（メタ）アクリレートと記載する。
【００７４】
成分（Ｃ）としては、例えば、ビスフェノールＡ型エポキシ化合物、ノボラック型エポキシ化合物、トリスフェノールメタン型エポキシ化合物、テトラキスフェノールメタン型エポキシ化合物、ジシクロペンタジエン型エポキシ化合物、ビフェニル型エポキシ化合物、多環芳香族型エポキシ化合物、メソゲン骨格含有エポキシ化合物、グリシジルエステル型エポキシ化合物、脂環式エポキシ化合物、オキシラン基またはオキセタン基を有するモノマーの重合体、オキシラン基またはオキセタン基を有するモノマーと他のモノマーとの共重合体等が挙げられる。
【００７５】
オキシラン基またはオキセタン基を有するモノマーの具体例としては、グリシジル（メタ）アクリレート、メチルグリシジル（メタ）アクリレート、３，４−エポキシシクロヘキシル（メタ）アクリレート、（３−エチル−３−オキセタニル）メチル（メタ）アクリレート、３−エチル−３−（メタ）アクリロキシメチルオキセタン、３−メチル−３−（メタ）アクリロキシエチルオキセタン、３−エチル−３−（メタ）アクリロキシエチルオキセタン、３−メチル−３−（メタ）アクリロキシメチルオキセタン、２−フェニル−３−（メタ）アクリロキシメチルオキセタン、２−トリフロロメチル−３−（メタ）アクリロキシメチルオキセタン、４−トリフロロメチル−２−（メタ）アクリロキシメチルオキセタンが挙げられる。
【００７６】
オキシラン基またはオキセタン基を有するモノマーと共重合させる他のモノマーの具体例としては、（メタ）アクリル酸、メチル（メタ）アクリレート、エチル（メタ）アクリレート、イソプロピル（メタ）アクリレート、ｎ−ブチル（メタ）アクリレート、ｉｓｏ−ブチル（メタ）アクリレート、ｔｅｒｔ−ブチル（メタ）アクリレート、シクロヘキシル（メタ）アクリレート、ベンジル（メタ）アクリレート、２−ヒドロキシエチル（メタ）アクリレート、２−ヒドロキシプロピル（メタ）アクリレート、スチレン、メチルスチレン、クロルメチルスチレン、Ｎ−シクロヘキシルマレイミドおよびＮ−フェニルマレイミドが挙げられる。
【００７７】
オキシラン基またはオキセタン基を有するモノマーの重合体、および、オキシラン基またはオキセタン基を有するモノマーと他のモノマーとの共重合体の好ましい具体例としては、ポリグリシジル（メタ）アクリレート、メチル（メタ）アクリレート−グリシジル（メタ）アクリレート共重合体、ベンジル（メタ）アクリレート−グリシジル（メタ）アクリレート共重合体、ｎ−ブチル（メタ）アクリレート−グリシジル（メタ）アクリレート共重合体、２−ヒドロキシエチル（メタ）アクリレート−グリシジル（メタ）アクリレート共重合体、（３−エチル−３−オキセタニル）メチル（メタ）アクリレート−グリシジル（メタ）アクリレート共重合体、および、スチレン−グリシジル（メタ）アクリレート共重合体が挙げられる
【００７８】
成分（Ｃ）の具体例としては、商品名「ｊＥＲ８０７」、「ｊＥＲ８１５」、「ｊＥＲ８２５」、「ｊＥＲ８２７」、「ｊＥＲ８２８」、「ｊＥＲ１９０Ｐ」、「ｊＥＲ１９１Ｐ」、「ｊＥＲ１００４」、「ｊＥＲ１２５６」、「ｊＥＲ１５７Ｓ７０」、「ｊＥＲ１０３２Ｈ６０」（三菱化学（株））、商品名「ＥＰＩＣＬＯＮ  ＨＰ−４０３２Ｄ」、「ＥＰＩＣＬＯＮ  ＨＰ−４７００」、「ＥＰＩＣＬＯＮ  ＥＸＡ−７２４０」、「ＥＰＩＣＬＯＮ  ＨＰ−７２００」、「ＥＰＩＣＬＯＮ  ＨＰ−７２００Ｈ」、「ＥＰＩＣＬＯＮ  ＨＰ−７２００ＨＨ」、「ＥＰＩＣＬＯＮ  ＥＸＡ−７２６０」、「ＥＰＩＣＬＯＮ  ＥＸＡ−７３３５」、「ＥＰＩＣＬＯＮ  ＥＸＡ−４７７０」、「ＥＰＩＣＬＯＮ  ＥＸＡ−４８５０」（ＤＩＣ（株））、商品名「アラルダイトＣＹ１７７」、「アラルダイトＣＹ１８４」（ハンツマン・ジャパン（株））、商品名「セロキサイド２０２１Ｐ」、「セロキサイド３０００」、「ＥＨＰＥ−３１５０」（（株）ダイセル）、商品名「ＴＥＣＨＭＯＲＥ  ＶＧ３１０１Ｌ」（（株）プリンテック）、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、およびＮ，Ｎ，Ｎ’，Ｎ’−テトラグリシジル−４，４’−ジアミノジフェニルメタンが挙げられる。これらの中でも耐熱性、耐薬品性の点から、ｊＥＲ１５７Ｓ７０、ｊＥＲ１０３２Ｈ６０、ＥＰＩＣＬＯＮ  ＨＰ−７２００、ＥＰＩＣＬＯＮ  ＨＰ−７２００Ｈ、ＥＰＩＣＬＯＮ  ＨＰ−７２００ＨＨ、ＥＰＩＣＬＯＮ  ＨＰ−４８５０、アラルダイトＣＹ１８４、セロキサイド２０２１Ｐ、ＴＥＣＨＭＯＲＥ  ＶＧ３１０１ＬまたはｊＥＲ８２８が好ましい。
【００７９】
成分（Ｃ）の具体例として、さらに下記式（Ｉ）〜（ＶＩ）で表される化合物が挙げられる。これらの中では、下記式（Ｉ）、（Ｖ）および（ＶＩ）で表される化合物が、膜面均一性が特に良好な硬化膜が得られるため好ましい。
【００８０】
【化１２】
2016160420.tif 000013
【００８１】
式（Ｖ）中、Ｒf、ＲgおよびＲhはそれぞれ独立に、水素または炭素数１〜３０の有機基である。この炭素数１〜３０の有機基としては、例えば、炭素数１〜３０の炭化水素基が挙げられる。
【００８２】
式（ＶＩ）中、Ｒcは炭素数２〜１００の有機基である。この炭素数２〜１００の有機基としては、例えば、炭素数２〜１００の炭化水素基、炭素数６〜４０の芳香族基を含む基が挙げられる。
【００８３】
式（ＶＩ）中、Ｒdは独立に、炭素数１〜３０の有機基である。この炭素数１〜３０の有機基としては、例えば、炭素数１〜３０の直鎖状もしくは分枝鎖状の炭化水素基が挙げられ、環構造または酸素を含んでいてもよい炭素数１〜３０の炭化水素基が好ましい。環構造としては、フェニル、シクロヘキシル、ナフチル、シクロヘキセニルおよびトリシクロ［５．２．１．０2,6］デカニルなどが挙げられる。
【００８４】
式（ＶＩ）中、Ｒeは独立に、オキセタン、オキシランまたは１，２−エポキシシクロヘキサンを有する有機基であり、好ましくは下記式（ＶＩＩ）〜（ＩＸ）からなる群より選ばれる有機基である。
【００８５】
【化１３】
2016160420.tif 000014
【００８６】
前記式（ＶＩＩ）中、Ｒiは水素または炭素数１〜３のアルキルである。
【００８７】
前記式（ＶＩ）で表される化合物の好ましい例として、下記式（Ｘ）で表される化合物が挙げられる。
【００８８】
【化１４】
2016160420.tif 000015
【００８９】
成分（Ｃ）は、１種のみを用いてもよく、また、２種以上を用いてもよい。
【００９０】
本発明の組成物中に成分（Ｃ）が含まれる場合、該組成物中の成分（Ｃ）の含有量は、特に限定されないが、耐薬品性、耐熱性および膜面均一性に優れる硬化膜が得られる等の点から、好ましくは本発明の組成物の固形分の０．１〜４０重量％、より好ましくは０．５〜３０重量％である。
【００９１】
１−４．  式（７）で表されるシルセスキオキサン（Ｄ）
本発明の組成物に式（７）で表されるシルセスキオキサン（以下「成分（Ｄ）」ともいう。）を添加することで、さらに耐薬品性に優れる硬化膜を得ることができる。
【００９２】
【化１５】
2016160420.tif 000016
（式（７）中、Ｒ5は独立して、炭素数１〜４５のアルキル、炭素数４〜８のシクロアルキル、炭素数６〜１４のアリールおよび炭素数７〜２４のアリールアルキルから選択される基であり；炭素数１〜４５のアルキルにおいて、少なくとも１つの水素はフッ素で置き換えられてもよく、隣接しない少なくとも１つの−ＣＨ2−は、−Ｏ−または−ＣＨ＝ＣＨ−で置き換えられてもよく；炭素数６〜１４のアリールおよび炭素数７〜２４のアリールアルキル中のベンゼン環において、少なくとも１つの水素はハロゲンまたは炭素数１〜１０のアルキルで置き換えられてもよく、この炭素数１〜１０のアルキルにおいて、少なくとも１つの水素はフッ素で置き換えられてもよく、また、炭素数１〜１０のアルキルの隣接しない少なくとも１つの−ＣＨ2−は−Ｏ−または−ＣＨ＝ＣＨ−で置き換えられてもよく；アリールアルキル中のアルキルの炭素数は１〜１０であり、隣接しない少なくとも１つの−ＣＨ2−は−Ｏ−で置き換えられてもよく；Ｒ6およびＲ7はそれぞれ独立して、炭素数１〜４のアルキル、シクロペンチル、シクロヘキシルおよびフェニルから選択される基であり；Ｘは独立して、オキシラニル、オキシラニレン、３，４−エポキシシクロヘキシル、オキセタニルまたはオキセタニレンを有する基である。）
【００９３】
耐薬品性に優れる硬化膜が得られる等の点から、Ｒ5はシクロヘキシルまたはフェニルであり、Ｘは式（ａ）〜（ｄ）のいずれか１つで示される基であることが好ましく、Ｒ5はフェニルであり、Ｒ6およびＲ7はメチルであり、Ｘは式（ｂ）で表される基であることがさらに好ましい。
【００９４】
【化１６】
2016160420.tif 000017
（式中、「＊」は結合手を示す。）
【００９５】
成分（Ｄ）は、国際公開第２００４／０２４７４１号に記載されている方法を参照して製造することができる。
【００９６】
これらの成分（Ｄ）は１種の化合物であっても、２種以上の化合物であってもよい。
【００９７】
成分（Ｄ）の含有量は、耐薬品性に優れる硬化膜が得られる等の点から、本発明の組成物の固形分の５〜６０重量％が好ましく、５〜５０重量％がより好ましい。
【００９８】
１−５．  黒色顔料（Ｅ）
本発明の組成物に、黒色顔料（Ｅ）（以下「成分（Ｅ）」ともいう。）を添加することで、遮光性を有する硬化膜を得ることができる。
本発明の組成物は、成分（Ａ）および（Ｂ）を含むため、成分（Ｅ）を含んでも、ジェッティング性に優れ硬化膜を形成することができる。
【００９９】
成分（Ｅ）としては、カーボンブラック、アセチレンブラック、ランプブラック、ボーンブラック、黒鉛、鉄黒、アニリンブラック、シアニンブラック、チタンブラック等が挙げられる。
【０１００】
これらの成分（Ｅ）は１種の化合物であっても、２種以上の化合物であってもよい。
【０１０１】
成分（Ｅ）の平均粒子径は特に限定されないが、一般的に、組成物に配合する粒子の粒径が小さくなると、得られる組成物の粘度は上昇し、保存安定性が低下する傾向があり、一方、粒子の粒径が大きくなると、組成物の比重が増大することによる粒子沈降や、得られる硬化膜中の粒子の充填密度が低くなることにより、遮光性などの粒子自体が有する特性が表れ難くなる傾向にある。
【０１０２】
これらのことを考慮して、成分（Ｅ）の平均粒子径は、１０ｎｍ〜３０００ｎｍが好ましく、２０ｎｍ〜１５００ｎｍがより好ましく、３０ｎｍ〜１０００ｎｍがさらに好ましく、３０〜８００ｎｍが特に好ましい。
【０１０３】
本発明の平均粒子径は、堀場製作所製レーザー回折散乱式粒度分布測定装置ＬＡ−９５０Ｖ２を用い、ミーの散乱理論による解析を利用し、体積基準によって測定された値である。
【０１０４】
成分（Ｅ）の含有量は、遮光性および絶縁性に優れる硬化膜が得られる等の点から、本発明の組成物の固形分の２０〜９０重量％であることが好ましく、３０〜８０重量％であることがより好ましく、３５〜７０重量％であることがさらに好ましい。
【０１０５】
また、本発明の組成物をインクジェットインクとして用いる場合、成分（Ｅ）の含有量は、遮光性および絶縁性に優れる硬化膜が得られ、吐出性に優れる組成物が得られる等の点から、本発明の組成物の固形分の２０〜７０重量％であることが好ましく、３０〜６５重量％であることがより好ましく、３５〜６０重量％であることがさらに好ましい。
【０１０６】
本発明の組成物を調製する際には、黒色顔料単独で用いてもよいが、黒色顔料が分散剤や溶剤中に分散した分散液を用いると、黒色顔料が他の成分と均一に混合されるので好ましい。
【０１０７】
１−６．  溶剤（Ｆ）
本発明の組成物に、溶剤（Ｆ）（以下「成分（Ｆ）」ともいう。）を添加することで、粘度を調整することができる。
【０１０８】
成分（Ｆ）は１種のみを用いてもよく、２種以上を用いてもよい。
【０１０９】
成分（Ｆ）としては、例えば、乳酸エチル、エタノール、エチレングリコール、プロピレングリコール、グリセリン、ジエチレングリコールエチルメチルエーテル、ジエチレングリコールジメチルエーテル、ジエチレングリコールジエチルエーテル、ジエチレングリコールモノブチルエーテルアセテート、ジエチレングリコールモノエチルエーテルアセテート、エチレングリコールモノブチルエーテル、エチレングリコールモノエチルエーテルアセテート、プロピレングリコールモノメチルエーテルアセテート、ジプロピレングリコールメチルエーテルアセテート、３−メトキシプロピオン酸メチル、３−エトキシプロピオン酸エチル、シクロヘキサノン、１，３−ジオキソラン、エチレングリコールジメチルエーテル、１，４−ジオキサン、プロピレングリコールジメチルエーテル、プロピレングリコールモノメチルエーテル、エチレングリコールモノメチルエーテル、エチレングリコールモノメチルエーテルアセテート、アニソール、ジプロピレングリコールジメチルエーテル、ジエチレングリコールイソプロピルメチルエーテル、ジプロピレングリコールモノメチルエーテル、ジエチレングリコールモノメチルエーテル、ジエチレングリコールブチルメチルエーテル、トリエチレングリコールジメチルエーテル、ジエチレングリコールモノブチルエーテル、エチレングリコールモノフェニルエーテル、トリエチレングリコールモノメチルエーテル、ジエチレングリコールジブチルエーテル、プロピレングリコールモノブチルエーテル、プロピレングリコールモノエチルエーテル、トリエチレングリコールジビニルエーテル、トリプロピレングリコールモノメチルエーテル、テトラメチレングリコールモノビニルエーテル、安息香酸メチル、安息香酸エチル、１−ビニル−２−ピロリドン、１−ブチル−２−ピロリドン、１−エチル−２−ピロリドン、１−（２−ヒドロキシエチル）−２−ピロリドン、２−ピロリドン、Ｎ−メチル−２−ピロリドン、１−アセチル−２−ピロリドン、Ｎ，Ｎ−ジメチルアセトアミド、Ｎ，Ｎ−ジエチルアセトアミド、Ｎ，Ｎ−ジメチルプロピオンアミド、Ｎ−メチル−ε−カプロラクタム、１，３−ジメチル−２−イミダゾリジノン、γ−ブチロラクトン、α−アセチル−γ−ブチロラクトン、ε−カプロラクトン、γ−ヘキサノラクトン、δ−ヘキサノラクトン、メチルエチルスルホキシド、ジメチルスルホキシドおよび出光興産（株）製エクアミド（商品名）が挙げられる。
【０１１０】
これらの中でも、成分（Ａ）および（Ｂ）の溶解性、得られる硬化膜の膜面均一性の点から、ジエチレングリコールエチルメチルエーテル、トリエチレングリコールジメチルエーテル、ジエチレングリコールモノブチルエーテル、プロピレングリコールモノメチルエーテルアセテート、Ｎ−メチル−２−ピロリドン、ジプロピレングリコールメチルエーテルアセテートおよびジエチレングリコールモノブチルエーテルアセテートからなる群より選択される少なくとも１種を、溶媒（Ｆ）として含むことが好ましい。
【０１１１】
成分（Ｆ）の含有量は、目的とする組成物の粘度にも依るが、得られる組成物の粘度および得られる硬化膜の膜面均一性の点から、本発明の組成物の５〜９０重量％であることが好ましく、１０〜８５重量％であることがより好ましい。
【０１１２】
また、本発明の組成物をインクジェットインクとして用いる場合、成分（Ｆ）の含有量は、得られる組成物の粘度等の観点から、本発明の組成物の２０〜９０重量％であることが好ましく、３０〜８５重量％であることがより好ましい。
【０１１３】
１−７．  添加剤
本発明の組成物は、目的とする特性によっては、本発明の効果を損なわない範囲で、成分（Ａ）〜（Ｆ）以外の添加剤を含有してもよい。このような添加剤としては、例えば、成分（Ａ）以外の高分子化合物、界面活性剤、帯電防止剤、カップリング剤、成分（Ａ）以外のエポキシ硬化剤、硬化促進剤、ｐＨ調整剤、防錆剤、防腐剤、防黴剤、酸化防止剤、還元防止剤、蒸発促進剤、キレート化剤、黒色以外の顔料または染料が挙げられる。
【０１１４】
これらの添加剤は、目的とする特性によって、適宜、１種のみを用いてもよく、また、２種以上を用いてもよい。
【０１１５】
１−７−１．  高分子化合物
高分子化合物としては、成分（Ａ）以外の化合物であれば特に限定されないが、例えば、アクリル樹脂、ポリアミド酸、可溶性ポリイミド、ポリアミド、ポリアミドイミド、ポリアミド酸エステル、ポリエステル、ポリビニルアルコール、ポリオキシエチレンおよび水溶性ポリマーが挙げられる。高分子化合物としては、１種のみを用いてもよく、また、２種以上を用いてもよい。
【０１１６】
高分子化合物の重量平均分子量としては、溶解性に優れるなどの点から、好ましくは１，０００〜２００,０００であり、より好ましくは１，０００〜１８０，０００であり、さらに好ましくは１，０００〜１６０,０００であり、特に好ましくは１，０００〜１５０，０００である。
【０１１７】
重量平均分子量が１，０００以上である高分子化合物を用いると、該高分子化合物は、本発明の組成物から硬化膜を形成する際に蒸発することがなく、化学的・機械的に安定な硬化膜が得られる。
高分子化合物の重量平均分子量はゲル浸透クロマトグラフィ（ＧＰＣ）法により測定することができる。
【０１１８】
本発明の組成物中の高分子化合物の含有量は、良好な膜面均一性、耐熱性、および機械特性を有する硬化膜が得られる等の点から本発明の組成物の固形分の０〜４０重量％が好ましく、０〜３０重量％がさらに好ましい。
【０１１９】
１−７−１−１．  アクリル樹脂
アクリル樹脂は、アクリロイル基またはメタクリロイル基を有する重合体であれば特に限定されないが、例えば、ヒドロキシル基を有する単官能重合性（メタ）アクリレート；ヒドロキシル基を有しない単官能重合性（メタ）アクリレート；二官能（メタ）アクリレート；三官能以上の多官能（メタ）アクリレート；等のモノマーの単独重合体、およびこれらモノマーの共重合体が挙げられる。また、これらのモノマーと、スチレン、メチルスチレン、クロルメチルスチレン、ビニルトルエン、Ｎ−シクロヘキシルマレイミド、Ｎ−フェニルマレイミド、ポリスチレンマクロモノマー、（メタ）アクリル酸、クロトン酸、α−クロルアクリル酸、ケイ皮酸、マレイン酸、フマル酸、イタコン酸、シトラコン酸およびメサコン酸などの単量体とが共重合された重合体でもよい。
【０１２０】
なお、重合性を有する基の数が１つである場合を単官能、２つある場合を二官能と表現する。三官能や多官能の意味も、重合性基の数に基づく表現である。
【０１２１】
ヒドロキシル基を有する単官能重合性（メタ）アクリレートの具体例としては、２−ヒドロキシエチル（メタ）アクリレート、２−ヒドロキシプロピル（メタ）アクリレート、４−ヒドロキシブチル（メタ）アクリレート、グリセロールモノ（メタ）アクリレートおよび１，４−シクロヘキサンジメタノールモノ（メタ）アクリレートが挙げられる。これらの中では、形成される硬化膜を柔軟にできる点から、４−ヒドロキシブチルアクリレートおよび１，４−シクロヘキサンジメタノールモノアクリレートが好ましい。
【０１２２】
ヒドロキシル基を有しない単官能重合性（メタ）アクリレートの具体例としては、メチル（メタ）アクリレート、エチル（メタ）アクリレート、イソプロピル（メタ）アクリレート、ブチル（メタ）アクリレート、ｉｓｏ−ブチル（メタ）アクリレート、ｔｅｒｔ−ブチル（メタ）アクリレート、シクロヘキシル（メタ）アクリレート、イソボルニル（メタ）アクリレート、フェニル（メタ）アクリレート、ベンジル（メタ）アクリレート、トリシクロ［５．２．１．０2,6］デカニル（メタ）アクリレート、ジシクロペンテニルオキシエチル（メタ）アクリレート、５−テトラヒドロフルフリルオキシカルボニルペンチル（メタ）アクリレート、ラウリルアルコールのエチレンオキシド付加物の（メタ）アクリレート、ω−カルボキシポリカプロラクトンモノ（メタ）アクリレート、ポリメチルメタクリレートマクロモノマー、コハク酸モノ［２−（メタ）アクリロイロキシエチル］、マレイン酸モノ［２−（メタ）アクリロイロキシエチル］およびシクロヘキセン−３，４−ジカルボン酸モノ［２−（メタ）アクリロイロキシエチル］、Ｎ−（メタ）アクリロイルモルホリン、（メタ）アクリルアミドが挙げられる。
【０１２３】
二官能（メタ）アクリレートの具体例としては、ビスフェノールＦエチレンオキシド変性ジ（メタ）アクリレート、ビスフェノールＡエチレンオキシド変性ジ（メタ）アクリレート、イソシアヌル酸エチレンオキシド変性ジ（メタ）アクリレート、ポリエチレングリコールジ（メタ）アクリレート、ポリプロピレングリコールジ（メタ）アクリレート、ペンタエリスリトールジ（メタ）アクリレート、ペンタエリスリトールジ（メタ）アクリレートモノステアレート、ジペンタエリスリトールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，４−シクロヘキサンジメタノールジ（メタ）アクリレート、２−ｎ−ブチル−２−エチル−１，３−プロパンジオールジ（メタ）アクリレートおよびトリメチロールプロパンジ（メタ）アクリレートが挙げられる。
【０１２４】
三官能以上の多官能（メタ）アクリレートの具体例としては、トリメチロールプロパントリ（メタ）アクリレート、エチレンオキシド変性トリメチロールプロパントリ（メタ）アクリレート、プロピレンオキシド変性トリメチロールプロパントリ（メタ）アクリレート、エピクロルヒドリン変性トリメチロールプロパントリ（メタ）アクリレート、ジトリメチロールプロパンテトラ（メタ）アクリレート、グリセロールトリ（メタ）アクリレート、エピクロルヒドリン変性グリセロールトリ（メタ）アクリレート、ジグリセリンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、アルキル変性ジペンタエリスリトールペンタ（メタ）アクリレート、アルキル変性ジペンタエリスリトールテトラ（メタ）アクリレート、アルキル変性ジペンタエリスリトールトリ（メタ）アクリレート、ジペンタエリスリトールヘキサ（メタ）アクリレート、カプロラクトン変性ジペンタエリスリトールヘキサ（メタ）アクリレート、エチレンオキシド変性リン酸トリ（メタ）アクリレート、トリス［（メタ）アクリロキシエチル］イソシアヌレート、カプロラクトン変性トリス［（メタ）アクリロキシエチル］イソシアヌレート、およびウレタン（メタ）アクリレートが挙げられる。
【０１２５】
アクリル樹脂は、１種のみを用いてもよく、また、２種以上を用いてもよい。
【０１２６】
本発明の組成物中にアクリル樹脂が含まれる場合、該組成物中のアクリル樹脂の含有量は、特に限定されないが、膜面均一性、耐熱性および機械特性に優れる硬化膜が得られる等の点から本発明の組成物の固形分の０〜４０重量％が好ましく、０〜３０重量％がさらに好ましい。
【０１２７】
１−７−２．  界面活性剤
本発明の組成物は、基板などの塗布対象物への濡れ性、レベリング性、膜面均一性、または、本発明の組成物をインクジェット印刷等する場合の吐出性を向上させるために、界面活性剤を含んでいてもよい。
【０１２８】
界面活性剤としては、本発明の組成物をインクジェット印刷等する場合の吐出性を向上できる点から、例えば、商品名「ＢＹＫ−３００」、「ＢＹＫ−３０６」、「ＢＹＫ−３３５」、「ＢＹＫ−３１０」、「ＢＹＫ−３４１」、「ＢＹＫ−３４２」、「ＢＹＫ−３４４」、「ＢＹＫ−３６１Ｎ」、「ＢＹＫ−３７０」（ビックケミー・ジャパン（株））等のシリコン系界面活性剤；商品名「ＢＹＫ−３５４」、「ＢＹＫ−３５８」、「ＢＹＫ−３６１」（ビックケミー・ジャパン（株））等のアクリル系界面活性剤；商品名「ＤＦＸ−１８」、「フタージェント２５０」、「フタージェント２５１」（ネオス（株））等のフッ素系界面活性剤が挙げられる。
【０１２９】
界面活性剤は、１種のみを用いてもよく、また、２種以上を用いてもよい。
【０１３０】
本発明の組成物中に界面活性剤が含まれる場合、該組成物中の界面活性剤の含有量は、本発明の組成物の固形分の０．０１〜１重量％が好ましい。
【０１３１】
１−７−３．  帯電防止剤
帯電防止剤は、本発明の組成物の帯電を防止するために使用するものである。このような帯電防止剤としては、特に限定されず、公知の帯電防止剤を用いることができるが、具体的には、酸化錫、酸化錫・酸化アンチモン複合酸化物、酸化錫・酸化インジウム複合酸化物等の金属酸化物や、四級アンモニウム塩などが挙げられる。
【０１３２】
帯電防止剤は、１種のみを用いてもよく、また、２種以上を用いてもよい。
【０１３３】
本発明の組成物中に帯電防止剤が含まれる場合、該組成物中の帯電防止剤の含有量は、本発明の組成物の０．０１〜１重量％が好ましい。
【０１３４】
１−７−４．  カップリング剤
カップリング剤としては、特に限定されず、公知のカップリング剤を用いることができ、シランカップリング剤を用いることが好ましい。シランカップリング剤の例としては、トリアルコキシシラン化合物およびジアルコキシシラン化合物が挙げられる。
【０１３５】
トリアルコキシシラン化合物またはジアルコキシシラン化合物としては、γ−ビニルプロピルトリメトキシシラン、γ−ビニルプロピルトリエトキシシラン、γ−アクリロイルプロピルメチルジメトキシシラン、γ−アクリロイルプロピルトリメトキシシラン、γ−アクリロイルプロピルメチルジエトキシシラン、γ−アクリロイルプロピルトリエトキシシラン、γ−メタクリロイルプロピルメチルジメトキシシラン、γ−メタクリロイルプロピルトリメトキシシラン、γ−メタクリロイルプロピルメチルジエトキシシラン、γ−メタクリロイルプロピルトリエトキシシラン、γ−アミノプロピルメチルジメトキシシラン、γ−アミノプロピルトリメトキシシラン、γ−アミノプロピルメチルジエトキシシラン、γ−アミノプロピルトリエトキシシラン、Ｎ−アミノエチル−γ−イミノプロピルメチルジメトキシシラン、Ｎ−アミノエチル−γ−アミノプロピルトリメトキシシラン、Ｎ−アミノエチル−γ−アミノプロピルトリエトキシシラン、Ｎ−フェニル−γ−アミノプロピルトリメトキシシラン、Ｎ−フェニル−γ−アミノプロピルトリエトキシシラン、Ｎ−フェニル−γ−アミノプロピルメチルジメトキシシラン、Ｎ−フェニル−γ−アミノプロピルメチルジエトキシシラン、γ−メルカプトプロピルメチルジメトキシシラン、γ−メルカプトプロピルメチルジエトキシシラン、γ−メルカプトプロピルトリメトキシシラン、γ−メルカプトプロピルトリエトキシシラン、γ−イソシアナートプロピルメチルジエトキシシラン、γ−イソシアナートプロピルトリエトキシシラン、γ−グリシドキシプロピルメチルジメトキシシラン、γ−グリシドキシプロピルトリメトキシシラン、γ−グリシドキシプロピルメチルジエトキシシラン、γ−グリシドキシプロピルトリエトキシシラン、２−（３，４−エポキシシクロヘキシル）エチルトリメトキシシラン等が挙げられる。
【０１３６】
これらの中では、γ−ビニルプロピルトリメトキシシラン、γ−アクリロイルプロピルトリメトキシシラン、γ−メタクリロイルプロピルトリメトキシシラン、γ−イソシアナートプロピルトリエトキシシラン、γ−グリシドキシプロピルメチルジメトキシシラン、γ−グリシドキシプロピルトリメトキシシラン、γ−グリシドキシプロピルメチルジエトキシシラン、γ−グリシドキシプロピルトリエトキシシラン、および２−（３，４−エポキシシクロヘキシル）エチルトリメトキシシランが特に好ましい。
【０１３７】
カップリング剤は、１種のみを用いてもよく、また、２種以上を用いてもよい。
【０１３８】
本発明の組成物中にカップリング剤が含まれる場合、該組成物中のカップリング剤の濃度は、本発明の組成物の固形分の０．０１〜１０重量％である。
【０１３９】
１−７−５．  エポキシ硬化剤
エポキシ硬化剤は、成分（Ａ）以外の化合物であれば特に限定されない。エポキシ硬化剤としては、公知のエポキシ硬化剤を用いることができ、具体的には、有機酸ジヒドラジド化合物、イミダゾールおよびその誘導体、フェノール類、ジシアンジアミド類、芳香族アミン、多価カルボン酸、多価カルボン酸無水物などを用いることができる。
【０１４０】
なお、多価カルボン酸とは、１分子中にカルボキシル基を２つ以上有する化合物のことをいう。
【０１４１】
エポキシ硬化剤としては、さらに具体的には、商品名「マルカリンカーＭ  Ｓ−１」、「マルカリンカー  Ｓ−２」、「マルカリンカー  Ｓ−４」、「マルカリンカー  Ｈ−２」（丸善石油（株））、商品名「ＭＥＨ−７５００」、「ＭＥＨ−７６００−４Ｈ」、「ＭＥＨ−７８５１ＳＳ」（明和化成（株））等のフェノール類；ジシアンジアミド等のジシアンジアミド類；アジピン酸ジヒドラジド、１，３−ビス（ヒドラジノカルボエチル）−５−イソプロピルヒダントイン等の有機酸ジヒドラジド化合物；２，４−ジアミノ−６−［２’−エチルイミダゾリル−（１’）］−エチルトリアジン、２−フェニルイミダゾール、２−フェニル−４−メチルイミダゾール、２−フェニル−４−メチル−５−ヒドロキシメチルイミダゾール、２，３−ジヒドロ−１Ｈ−ピロロ［１，２−ａ］ベンズイミダゾール、２−ウンデシルイミダゾール等のイミダゾール誘導体；無水フタル酸、無水トリメリット酸、１，２，４−シクロヘキサントリカルボン酸−１，２−無水物等の多価カルボン酸無水物；およびトリメリット酸等の多価カルボン酸などが挙げられる。これらの中では、マルカリンカーＭ  Ｓ−１、マルカリンカー  Ｓ−２、マルカリンカー  Ｓ−４、マルカリンカー  Ｈ−２、無水トリメリット酸、トリメリット酸、２，３−ジヒドロ−１Ｈ−ピロロ［１，２−ａ］ベンズイミダゾール、２−ウンデシルイミダゾール、および１，２，４−シクロヘキサントリカルボン酸−１，２−無水物が好ましい。
【０１４２】
エポキシ硬化剤は、１種のみを用いてもよく、また、２種以上を用いてもよい。
【０１４３】
本発明の組成物中にエポキシ硬化剤が含まれる場合、該組成物中のエポキシ硬化剤の含有量は、本発明の組成物の固形分の１〜５０重量％が好ましい。
【０１４４】
１−７−６．  硬化促進剤
硬化促進剤としては、特に限定されず、公知の硬化促進剤を用いることができ、具体的には、３級アミン類、イミダゾールおよびその誘導体、ルイス酸、有機酸、ホスフィン類などを用いることができる。
【０１４５】
なお、イミダゾールおよびその誘導体は、前記１−６−７．のエポキシ硬化剤として用いることができるイミダゾールおよびその誘導体と同様の化合物であってもよく、エポキシ硬化剤としてだけでなく硬化促進剤としても使用できる。
【０１４６】
硬化促進剤としては、さらに具体的には、ベンジルジメチルアミン、２，４，６−トリスジメチルアミノメチルフェノール等の３級アミン類；２，４−ジアミノ−６−［２’−エチルイミダゾリル−（１’）］−エチルトリアジン、２−フェニルイミダゾール、２−フェニル−４−メチルイミダゾール、２−フェニル−４−メチル−５−ヒドロキシメチルイミダゾール、２，３−ジヒドロ−１Ｈ−ピロロ［１，２−ａ］ベンズイミダゾール、２−ウンデシルイミダゾール等のイミダゾール誘導体；ＢＦ3モノエチルアミン等のルイス酸；サリチル酸等の有機酸；トリフェニルホスフィン等のホスフィン類などが挙げられる。これらの中では２，３−ジヒドロ−１Ｈ−ピロロ［１，２−ａ］ベンズイミダゾール、２−ウンデシルイミダゾール、トリフェニルホスフィンが好ましい。
【０１４７】
硬化促進剤は、１種のみを用いてもよく、また、２種以上を用いてもよい。
【０１４８】
本発明の組成物中に硬化促進剤が含まれる場合、該組成物中の硬化促進剤の含有量は、本発明の組成物の成分（Ｂ）、成分（Ｃ）および成分（Ｆ）の総量の０．１〜１０重量％が好ましい。
【０１４９】
２．  熱硬化性組成物の調製方法
本発明の組成物は、成分（Ａ）および（Ｂ）と、必要に応じて、成分（Ｃ）〜（Ｆ）やその他の添加剤などとを混合することによって調製することができる。
【０１５０】
３．  硬化膜の形成方法
本発明の硬化膜は、前記本発明の組成物を用いて得られる膜であれば特に制限されない。本発明の硬化膜は、例えば、本発明の組成物を、基板上に塗布し、加熱することにより得ることができる。
基板上に形成された硬化膜は、所望の用途に応じて、該基板から剥離して用いてもよいが、得られる硬化膜は、基板への密着性に優れるため、基板から剥離せず、得られる硬化膜付基板をそのまま様々な用途に用いることが好ましい。
【０１５１】
３−１．  熱硬化性組成物の塗布方法
基板上への本発明の組成物の塗布は、スプレーコート法、スピンコート法、ロールコート法、ディッピング法、スリットコート法、バーコート法、グラビア印刷法、フレキソ印刷法、オフセット印刷法、ディスペンサー法、スクリーン印刷法およびインクジェット印刷法など従来から公知の方法により行うことができる。
【０１５２】
例えば、本発明の組成物から、タッチパネルにおける遮光部（額縁部）を形成する場合、パターン形成が容易であるという点で、グラビア印刷法、フレキソ印刷法、オフセット印刷法、ディスペンサー法、スクリーン印刷法およびインクジェット印刷法などの印刷法が好ましい。
【０１５３】
特に薄膜化が可能であり、無版、オンデマンド印刷によるコスト低減が可能であるという点から、インクジェット印刷がさらに好ましい。
【０１５４】
また、例えば、本発明の成物から、基板全面に絶縁膜を形成する場合、全面印刷が容易であるという点で、スピンコート法、スリットコート法、グラビア印刷法、フレキソ印刷法、オフセット印刷法、ディスペンサー法、スクリーン印刷法などの塗布法が好ましい。
【０１５５】
前記基板としては、特に限定されるものではなく公知の基板を用いることができ、また、本発明の硬化膜を形成したい部分を前記基板とすることができる。
前記基板としては、例えば、ＦＲ−１、ＦＲ−３、ＦＲ−４またはＣＥＭ−３の各種規格に適合する、ガラスエポキシ基板、ガラスコンポジット基板、紙フェノール基板、紙エポキシ基板、グリーンエポキシ基板、ＢＴ（ビスマレイミドトリアジン）レジン基板；銅、黄銅、リン青銅、ベリリウム銅、アルミニウム、金、銀、ニッケル、スズ、クロムまたはステンレス等の金属からなる基板（これらの金属からなる層を表面に有する基板であってもよい）；酸化インジウムスズ（ＩＴＯ）、酸化アルミニウム（アルミナ）、窒化アルミニウム、酸化ジルコニウム（ジルコニア）、ジルコニウムのケイ酸塩（ジルコン）、酸化マグネシウム（マグネシア）、チタン酸アルミニウム、チタン酸バリウム、チタン酸鉛（ＰＴ）、チタン酸ジルコン酸鉛（ＰＺＴ）、チタン酸ジルコン酸ランタン鉛（ＰＬＺＴ）、ニオブ酸リチウム、タンタル酸リチウム、硫化カドニウム、硫化モリブデン、酸化ベリリウム（ベリリア）、酸化ケイ素（シリカ）、炭化ケイ素（シリコンカーバイト）、窒化ケイ素（シリコンナイトライド）、窒化ホウ素（ボロンナイトライド）、酸化亜鉛、ムライト、フェライト、ステアタイト、ホルステライト、スピネルまたはスポジュメン等の無機物からなる基板（これらの無機物を含む層を表面に有する基板であってもよい）；ＰＥＴ（ポリエチレンテレフタレート）、ＰＥＮ（ポリエチレンナフタレート）、ＰＢＴ（ポリブチレンテレフタレート）、ＰＣＴ（ポリシクロへキシレンジメチレンテレフタレート）、ＰＰＳ（ポリフェニレンサルファイド）、ポリカーボネート、ポリアセタール、ポリフェニレンエーテル、ポリアミド、ポリイミド、ポリアリレート、ポリスルホン、ポリエーテルスルホン、ポリエーテルイミド、ポリアミドイミド、エポキシ樹脂、アクリル樹脂、テフロン（登録商標）、熱可塑性エラストマーまたは液晶ポリマー等の樹脂からなる基板（これらの樹脂を含む層を表面に有する基板であってもよい）；シリコン、ゲルマニウムまたはガリウム砒素等の半導体基板；ガラス基板；酸化スズ、酸化亜鉛、ＩＴＯまたはＡＴＯ（酸化アンチモンスズ）等の電極材料（配線）が表面に形成された基板；αＧＥＬ（アルファゲル）、βＧＥＬ（ベータゲル）、θＧＥＬ（シータゲル）またはγＧＥＬ（ガンマゲル）（以上、（株）タイカの登録商標）等のゲルシート；が挙げられる。
【０１５６】
本発明の組成物は、好ましくはガラス基板、ＩＴＯ基板や樹脂製フィルム基板上に塗布される。
【０１５７】
３−２．  熱硬化性樹脂組成物の硬化方法
前記本発明の組成物を塗布した後に、基板上に塗布された組成物を加熱することで硬化膜を得ることができる。このようにして硬化膜を形成する方法としては、好ましくは、本発明の組成物を基板上に塗布した後にホットプレート、またはオーブンなどで加熱することにより、溶剤を気化などさせて除去し（乾燥処理）、その後、さらに加熱する（硬化処理）方法が用いられる。
【０１５８】
乾燥処理の条件は、用いる組成物に含まれる各成分の種類および配合割合によって異なるが、通常、加熱温度は７０〜１２０℃であり、加熱時間は、オーブンなら５〜１５分間、ホットプレートなら１〜１０分間である。このような乾燥処理により、基板上に形状を保持できる程度の塗膜を形成することができる。
【０１５９】
前記塗膜を形成した後、通常１２０〜３００℃、好ましくは１５０〜２５０℃で硬化処理をする。このとき、オーブンを用いた場合では、通常１０〜１２０分間、ホットプレートを用いた場合では、通常５〜６０分間加熱処理することで硬化膜を得ることができる。
【０１６０】
なお、硬化処理は、加熱処理に限定されず、紫外線、近赤外線、イオンビーム、電子線またはガンマ線照射などにより行ってもよい。
【０１６１】
４．  硬化膜付基板
本発明の硬化膜付基板は、本発明の硬化膜を有すれば特に制限されないが、前記基板、特に、ガラス基板、ＩＴＯ基板および樹脂製フィルム基板からなる群より選ばれる少なくとも１種類の基板上に上述の硬化膜を有することが好ましく、本発明の硬化膜は、特にガラス基板への密着性に優れるため、ガラス基板に上述の硬化膜を有することがより好ましい。
【０１６２】
このような硬化膜付基板は、例えば、ガラス、ＩＴＯ、ＰＥＴ、ＰＥＮ等の基板上に、本発明の組成物を前記塗布法等によって全面または所定のパターン状（ライン状など）に塗布し、その後、前記で説明したような、乾燥処理および硬化処理を経ることで、形成することができる。
【０１６３】
５．  電子部品
本発明の電子部品は、上述の硬化膜または硬化膜付基板を有する電子部品である。このような電子部品としては、カラーフィルター、ＬＥＤ発光素子および受光素子などの各種光学材料、タッチパネル用材料などが挙げられる。
【０１６４】
タッチパネルは、例えば、液晶表示装置または有機エレクトロルミネッセンス装置と位置検出装置とを組み合わせることで製造することができる。
【０１６５】
ここで、位置検出装置としては、従来公知の位置検出装置を挙げることができるが、例えば、以下のようにして製造される、カバーガラスとセンサー基板が一体となった構造のいわゆるＯＧＳ型の位置検出装置が好ましい。
製造方法：最表面に設置するためのカバーガラス上に、本発明の硬化膜で遮光部を形成する。その後、カバーガラスの該遮光部が形成された側にＩＴＯなどの導電物質からなる配線（Ｘ電極）を形成し、該配線を覆うように透明絶縁膜を形成し、次いで、Ｘ電極と直交するように、ＩＴＯなどの導電物質からなる配線（Ｙ電極）を形成し、その後、基板全面を覆うように、オーバーコートを形成する。
【０１６６】
本発明の組成物は、ジェッティング性に優れるため、所望の厚さの遮光部を所望の位置に、所望の形状で、容易に安価に形成できる等の点から、インクジェット印刷により前記遮光部を形成することが好ましい。
このようにして得られる遮光部は、配線などを形成する際に行われ得る、エッチング工程やレジスト剥離工程を経た後でも、ガラスなどの基板への密着性に優れる。このため、本発明の組成物を用いることで、予め配線を形成した基板に遮光部を形成するのみならず、予め遮光部を形成した基板に配線を形成することもできる。
【０１６７】
前記透明絶縁膜を形成する際に用いる材料としては、従来公知の材料を使用することができるが、本発明の組成物を使用してもよい。
【０１６８】
６．  表示装置
本発明の表示装置は、光線透過部と前記本発明の硬化膜からなる光線遮光部とを有する。具体的には、カバーガラスとセンサー基板が一体となった構造のいわゆるＯＧＳ型のタッチパネルが好ましい。このタッチパネルとしては、遮光部として、本発明の硬化膜を用いること以外は、前記電子部品の欄で記載したタッチパネルが好ましい。
【実施例】
【０１６９】
以下、本発明を実施例および比較例により説明するが、本発明はこれらの実施例に限定されるものではない。
【０１７０】
実施例および比較例で用いる、反応原料および溶剤の名称を略号で示す。以下の記述にはこの略号を使用する。
【０１７１】
成分（Ａ）
・「ＳＭＡ１０００」：ＳＭＡ１０００（商品名）：ｃｒａｙ  ｖａｌｌｅｙ社製、スチレン−無水マレイン酸共重合体(重量平均分子量５５００)、
・「ＳＭＡ  ＥＦ３０」：ＳＭＡＥＦ３０（商品名）：ｃｒａｙ  ｖａｌｌｅｙ社製、スチレン−無水マレイン酸共重合体(重量平均分子量９５００) 
・「ＳＭＡ１７３５２」：ＳＭＡ１７３５２（商品名）：ｃｒａｙ  ｖａｌｌｅｙ社製、式（８）で表される化合物
【０１７２】
【化１７】
2016160420.tif 000018
【０１７３】
成分（Ｂ）
・「ＰＧ１００」：ＯＧＳＯＬ  ＰＧ−１００（商品名）：大阪ガスケミカル（株）製
・「ＥＧ２００」：ＯＧＳＯＬ  ＥＧ−２００（商品名）：大阪ガスケミカル（株）製
【０１７４】
成分（Ｃ）
・「ｊＥＲ１５７」：ｊＥＲ１５７Ｓ７０（商品名）：三菱化学（株）製、特殊ノボラック型多官能エポキシ樹脂
・「ＨＰ４７００」：ＥＰＩＣＬＯＮ  ＨＰ４７００（商品名）：ＤＩＣ（株）製、ナフタレン型エポキシ樹脂
・「ＶＧ３１０１Ｌ」：ＴＥＣＨＭＯＲＥ  ＶＧ３１０１Ｌ（商品名）：（株）プリンテック製、２−［４−（２，３−エポキシプロポキシ）フェニル］−２−［４−［１，１−ビス［４−［２，３−エポキシプロポキシ］フェニル］エチル］フェニル］プロパンと１，３−ビス［４−［１−［４−（２，３−エポキシプロポキシ）フェニル］−１−［４−［１−［４−（２，３エポキシプロポキシ）フェニル］−１−メチルエチル］フェニル］エチル］フェノキシ］−２−プロパノールとの混合物
【０１７５】
成分（Ｄ）
・「化合物（９）」：式（９）で表される化合物
【化１８】
2016160420.tif 000019
（式（９）中、Ｍｅはメチルを示し、Ｐｈはフェニルを示す。）
【０１７６】
成分（Ｅ）
・「ＴｉＢ」：チタンブラック分散液ＳＣ１３Ｍ−Ｔ／ＭＴＭ（商品名）：三菱マテリアル（株）製、チタンブラック分散液（溶剤：トリエチレングリコールジメチルエーテル、固形分３４．４重量％、平均粒子径２８３ｎｍ）
【０１７７】
成分（Ｆ）
・「ＭＴＭ」：ハイソルブＭＴＭ（商品名）：東邦化学工業（株）製、トリエチレングリコールジメチルエーテル
【０１７８】
カップリング剤
・「Ｓ５１０」：サイラエースＳ−５１０（商品名）：ＪＮＣ（株）製、３−グリシドキシプロピルトリメトキシシラン
【０１７９】
硬化剤
・「ＴＭＡ」：無水トリメリット酸（商品名）：和光純薬工業（株）製
【０１８０】
［合成例１］
＜化合物（９）の製造＞
下記の反応機構に基づいて化合物（９）を製造した。
【０１８１】
【化１９】
2016160420.tif 000020
【０１８２】
窒素雰囲気下、温度計、滴下ロートおよび還流冷却器を備えた内容積２００ミリリットルの反応容器に、国際公開第２００４／０２４７４１号に開示されている方法により合成した化合物（ａ）（２１．０ｇ）および乾燥トルエン（２０ｇ）を仕込み、乾燥窒素でシールした。マグネチックスターラーで攪拌しながら反応温度が６０℃になるように加熱した。マイクロシリンジを用いてＰｔ触媒（２１μＬ）を添加し、滴下ロートから（株）ダイセル製ＣＥＬ２０００（１０ｇ）をゆっくりと滴下し、３時間攪拌した。反応容器の内容物をエバポレータに移し、濃縮し、粗結晶を得た。得られた粗結晶にアセトンを加え２０重量％溶液とした。さらに粗結晶に対して３重量％の活性炭を加えて１時間攪拌した。その後、活性炭をろ過し、ろ液に粗結晶の１０倍量のヘキサンを加えて、２５℃で２時間攪拌した。その後、ろ過を行い、ろ液をエバポレータで濃縮した。得られた粗結晶の１．２５倍量のヘキサンを加え、６０℃に加熱して溶解させた後、２５℃で再結晶を行った。得られた結晶（収量２２ｇ、収率７６％）は、ＮＭＲの測定の結果、化合物（９）であることがわかった。
【０１８３】
1Ｈ−ＮＭＲ（ＣＤＣｌ３）：δ（ｐｐｍ）；０．０１（ｓ，２４Ｈ），０．４０−０．４６（ｍ，８Ｈ），０．５８−０．６３（ｍ，２Ｈ），０．８３−０．８７（ｍ，４Ｈ），０．９５−１．２６（ｍ，１８Ｈ），１．４５−１．４９（ｍ，２Ｈ），１．５９−１．８１（ｍ，６Ｈ），１．９８（ｄｄ，４Ｈ），２．９１−３．０３（ｍ，８Ｈ），７．１４（ｔ，８Ｈ），７．２５（ｔ，８Ｈ），７．３３（ｔ，４Ｈ），７．３８−７．４３（ｍ，１２Ｈ），７．４５（ｄ，８Ｈ）．
29Ｓｉ−ＮＭＲ（ＣＤＣｌ３）：δ（ｐｐｍ）；−１０６．９２，−７９．４１，−７９．１８，１１．２６，１１．２８，１１．３４，１１．３６．
【０１８４】
［実施例１］
成分（Ａ）としてＳＭＡ１０００［１．６５ｇ］、成分（Ｂ）としてＥＧ２００［１．１３ｇ］、成分（Ｆ）としてＭＴＭ［７．５０ｇ］、成分（Ｃ）としてｊＥＲ１５７［０．７５ｇ］、カップリング剤としてＳ５１０［０．２０ｇ］を、均一な溶液になるまで攪拌し、混合溶液１を得た。次に成分（Ｅ）としてＴｉＢ［１４．７０ｇ］中に、混合溶液１を添加・攪拌後、メンブレンフィルター（ＰＴＦＥ製、５．０μｍ）でろ過し、ろ液（熱硬化性組成物１）を得た。
【０１８５】
Ｅ型粘度計（商品名：ＴＶ−２２、東機産業（株）製）を用い、２５℃における熱硬化性組成物１の粘度を測定した結果、１０．２ｍＰａ・ｓであった。
【０１８６】
（硬化膜付基板の作製）
４ｃｍ角のガラス基板（商品名：ＥＡＧＬＥ  ＸＧ、コーニング社製）を用意した。熱硬化性組成物１をインクジェットカートリッジに注入し、これをインクジェット装置（ＦＵＪＩＦＩＬＭ  Ｄｉｍａｔｉｘ  Ｉｎｃ．製のＤＭＰ−２８３１（商品名））に装着し、１０ｐｌ用のインクジェットヘッドを用いて、吐出電圧（ピエゾ電圧）２０Ｖ、ヘッド温度３０℃、駆動周波数５ｋＨｚ、吐出間隔３５μｍ、塗布回数１回の吐出条件で、３ｃｍ×２ｃｍのパターンを塗布した。この基板をホットプレート（アズワン（株）製、ウルトラホットプレートＨＩ−２００Ａ（商品名））を用いて８０℃で３分間乾燥させ、その後、トランジャップオーブン（（株）カトー製、ＴＲＯ−５１ＤＰＮ（商品名））を用いて２３０℃で３０分間加熱し、硬化膜付基板を得た。
【０１８７】
［実施例２〜４、比較例１〜３］
表１に示す原料を使用したこと以外は、実施例１と同じ条件で熱硬化性組成物を調製後、硬化膜付基板を作成し、下記評価（１）〜（３）を行った。結果を表１に示す。
【０１８８】
得られた熱硬化性組成物を用いて、実施例１と同様にして、該組成物の粘度を測定した。結果を表１に示す。
【０１８９】
（１）遮光性（ＯＤ）
得られた硬化膜の遮光性は、硬化膜のＯＤ（光学濃度）で評価した。ＯＤは、日本分光（株）製、紫外可視分光光度計Ｖ−６７０（光源：Ｄ６５）を用いて透過率を測定し、その値から算出したＹ値を用い、下記式に基づいて求めた。
ＯＤ＝−ｌｏｇ（Ｙ／１００）
Ｙ値はＸＹＺ表色系における透過による物体の三刺激値のＹである。
【０１９０】
また遮光性は膜厚と比例関係にあるので、ＯＤを膜厚で規格化したＯＤ／膜厚の値も求めた。なお、硬化膜の膜厚は、触針式膜厚計ＸＰ−２００（ＡＭＢＩＯＳ  ＴＥＣＨＮＯＬＯＧＹ社製）を用いて測定した値である。
タッチパネルなどの表示装置のカバーガラス等に設けられる遮光部として必要な遮光性は、通常、ＯＤ／膜厚の値が１．５以上であることが求められる。
【０１９１】
（２）耐薬品性
得られた硬化膜付基板を用い、（ｉ）〜（ｉｉｉ）の３つの試験をそれぞれ行い、試験前後の硬化膜の膜厚変化を触針式膜厚計ＸＰ−２００を用いて測定した。膜厚変化が±３％未満である場合を◎、±３％以上±５％未満である場合を○、±５％以上である場合を×とした。
【０１９２】
・試験（ｉ）：レジスト剥離剤であるナガセレジストストリップＮ３００（商品名、ナガセケムテックス（株）製）に硬化膜付基板を８０℃で１５分間浸漬させた
・試験（ｉｉ）：１０％硝酸水溶液に硬化膜付基板を５０℃で１５分間浸漬させた
・試験（ｉｉｉ）：５％ＮａＯＨ水溶液に硬化膜付基板を４０℃で５分間浸漬し、次いで、１０％硝酸水溶液に得られた基板を５０℃で５分間浸漬し、その後、ナガセストリップＮ３００に得られた基板を８０℃で５分間浸漬させた
【０１９３】
（３）密着性
（２）の耐薬品性試験（ｉ）〜（ｉｉｉ）それぞれの試験後の硬化膜付基板を用い、テープ剥離による碁盤目試験（ＪＩＳ−Ｋ−５４００）を行い、基板上に残存する硬化膜の残存数を数えることで、基板と硬化膜との密着性を評価した。残存数／１００が、１００／１００である場合を○、９９／１００以下である場合を×とした。
【０１９４】
【表１】
2016160420.tif 000021
【０１９５】
表１から分かるように、本発明の熱硬化性組成物から形成した硬化膜は、遮光性、耐薬品性、密着性に優れている。一方、比較例１〜３では、遮光性を有してはいるが、耐薬品性または基板への密着性が不良となっている。
以上から、成分（Ａ）とエポキシ化合物（Ｂ）を有する熱硬化性組成物の硬化膜のみが、遮光性、耐薬品性、密着性が良好であった。
【産業上の利用可能性】
【０１９６】
本発明の組成物は、電子部品等に用いられる絶縁膜形成用として、特に、タッチパネル用遮光部形成用として好適に用いることができる。